(57)【特許請求の範囲】
【請求項１】
式（Ｉ）：
【化１】
0006054386.tif 000015
のパラジウム錯体を製造する方法であって、
（ａ）有機溶媒中にビス−（トリス−ｔ−ブチル−ホスフィン）−パラジウム（０）（Ｐｄ（ＰｔＢｕ３）２）とパラジウム（ＩＩ）−ジブロミド（ＰｄＢｒ２）とを含有する混合物を調製する工程と、
（ｂ）前記Ｐｄ化合物であるＰｄＢｒ２およびＰｄ（ＰｔＢｕ３）２を反応させて、式（Ｉ）のＰｄ錯体を形成する工程と、
を含む、方法。
【請求項２】
工程（ａ）が、以下の副工程：
（ａ１）第１有機溶媒中でＰｄＢｒ２を混合する工程と、
（ａ２）第２有機溶媒中でＰｄ（ＰｔＢｕ３）２を混合する工程と、
（ａ３）ＰｄＢｒ２および前記第１有機溶媒ならびにＰｄ（ＰｔＢｕ３）２および前記第２有機溶媒を含有する混合物を調製する工程と、
を含む、請求項１に記載の方法。
【請求項３】
前記反応混合物から未反応ＰｄＢｒ２を除去する工程（ｃ）をさらに含む、請求項１または２に記載の方法。
【請求項４】
前記有機溶媒（１種または複数種）を除去して、式（Ｉ）のＰｄ錯体を単離する工程（ｄ）をさらに含む、請求項１から３のいずれか一項に記載の方法。
【請求項５】
前記有機溶媒が、ベンゼン、トルエン、ｏ−キシレン、ｍ−キシレン、ｐ−キシレン、メシチレンおよびその混合物または組み合わせの群から選択される芳香族炭化水素溶媒である、請求項１に記載の方法。
【請求項６】
前記第１有機溶媒および前記第２有機溶媒が、ベンゼン、トルエン、ｏ−キシレン、ｍ−キシレン、ｐ−キシレン、メシチレンおよびその混合物または組み合わせの群から選択される芳香族炭化水素溶媒である、請求項２に記載の方法。
【請求項７】
前記反応時間が、０．５〜２０時間の範囲である、請求項１から６のいずれか一項または複数項に記載の方法。
【請求項８】
前記反応温度が、１０〜６０℃の範囲である、請求項１から７のいずれか一項または複数項に記載の方法。
【請求項９】
前記未反応ＰｄＢｒ２が分離され、式（Ｉ）のＰｄ錯体の製造に再利用される、請求項３に記載の方法。
【請求項１０】
前記第１有機溶媒および前記第２有機溶媒の除去が、低圧での溶媒蒸発によって行われる、請求項４に記載の方法。
【請求項１１】
使用前に、ＰｄＢｒ２の活性化プロセスをさらに含む、請求項１から１０のいずれか一項または複数項に記載の方法。
【請求項１２】
ＰｄＢｒ２の前記活性化プロセスが、アセトン、メチルエチルケトンまたはジエチルケトンの群から選択される有機ケトン溶媒中での処理を含む、請求項１１に記載の方法。
【請求項１３】
ＰｄＢｒ２の前記活性化が、アセトン中での分散プロセスを含む、請求項１１または１２に記載の方法。
【請求項１４】
式ＩＩ：
【化２】
0006054386.tif 000016
（式中、置換基Ｒ１が、メチル、エチル、Ｃ３〜Ｃ１５アルキル、フェニル、アルキル置換フェニル、アルコキシ置換フェニル、ハロゲン置換フェニル、チオフェニル、Ｃ５〜Ｃ１０アリール、またはＣ４〜Ｃ１０ヘテロアリール基を表し、
置換基Ｒ２およびＲ３が、独立に、水素、メチル、エチル、Ｃ３〜Ｃ１０アルキル基またはＣ５〜Ｃ１０アリール基から選択される）
のアリルエステルを異性化するプロセスであって、
請求項１から１３のいずれか一項に記載の方法によって製造されたパラジウム錯体［Ｐｄ（μ−Ｂｒ）（ＰｔＢｕ３）］２が触媒として使用される、プロセス。
【請求項１５】
置換基Ｒ１が、Ｃ３〜Ｃ１５アルキル、フェニル、アルキル置換フェニル、チオフェニル、またはＣ４〜Ｃ１０ヘテロアリール基を表し、かつ置換基Ｒ２およびＲ３が独立に、水素、メチル、エチル、またはＣ３〜Ｃ１０アルキル基から選択される、請求項１４に記載のプロセス。
【請求項１６】
置換基Ｒ１が、Ｃ３〜Ｃ１５アルキル、フェニル、ｏ−、ｍ−またはｐ−トリル、チオフェニル、フリル、ピリジルまたはピリル基を表し、かつ置換基Ｒ２およびＲ３が独立に、水素、メチル、エチル、またはＣ３〜Ｃ１０アルキル基から選択される、請求項１４または１５に記載のプロセス。
【請求項１７】
前記反応時間が、０．５〜１６時間の範囲であり、かつ前記反応温度が、２０〜１２０℃の範囲である、請求項１４から１６のいずれか一項に記載のプロセス。
【請求項１８】
芳香族炭化水素の群からの、またはエーテルの群から選択される有機溶媒が使用される、請求項１４から１７のいずれか一項に記載のプロセス。
【発明の詳細な説明】
【技術分野】
【０００１】
本発明は、貴金属錯体の製造、特にパラジウムホスフィン錯体の製造に関する。
【０００２】
本発明は、二量体Ｐｄ（Ｉ）ブロモホスフィン錯体、特に化学式［Ｐｄ（μ−Ｂｒ）（ＰｔＢｕ３）］２によって特徴付けられるＰｄ（Ｉ）トリ−ｔ−ブチルホスフィンブロミド二量体錯体を製造する新規な方法を提供する。本発明の新規な方法は経済的であり、工業的規模の製造に適用可能であり、かつ高い生成物収率を提供する。さらに、触媒としての二量体Ｐｄ（Ｉ）ブロモホスフィン錯体［Ｐｄ（μ−Ｂｒ）（ＰｔＢｕ３）］２の新規な用途が開示されている。
【０００３】
本発明に従って、Ｐｄ錯体の合成方法では、容易に、かつ高収率で得ることができる反応物が使用される。この製造方法で用いられる出発原料は、文献で使用されている反応物と比較して、取り扱いが容易である。本発明による製造方法は、価値のある反応物の損失に対して非常に有効である。特に、未反応反応物を単離し、再循環させ、再び使用することができる。
【０００４】
本発明に従って生成されるＰｄ錯体は、当技術分野で公知のプロセスに従って製造された、それぞれの触媒と比較して、化学反応において向上した触媒活性を示す。一例として、本発明の方法に従って生成された［Ｐｄ（μ−Ｂｒ）（ＰｔＢｕ３）］２錯体を使用して、アリルエステルの異性化反応において、より高い収率を達成することができる。
【背景技術】
【０００５】
［Ｐｄ（μ−Ｂｒ）（ＰｔＢｕ３）］２錯体の構造および分析データは、先行技術からよく知られている。［Ｐｄ（μ−Ｂｒ）（ＰｔＢｕ３）］２錯体のＸ線結晶構造解析から、この錯体が、架橋の形成により２個の臭素原子によって安定化された、Ｐｄ−Ｐｄ結合を有する二量体であることが示唆されている（例えば、（非特許文献１）および（非特許文献２）参照）。
【０００６】
このＰｄ錯体は、以下の構造（式Ｉ）：
【化１】
0006054386.tif 000002
を有する。
【０００７】
この化合物は深緑色の結晶質物質である。二量体の各Ｐｄ原子が酸化状態＋１を有する。塩素化溶媒中で錯体は急速に分解する（（非特許文献３）参照）。
【０００８】
［Ｐｄ（μ−Ｂｒ）（ＰｔＢｕ３）］２の触媒活性
深緑色の［Ｐｄ（μ−Ｂｒ）（ＰｔＢｕ３）］２錯体は、溶解状態で非常に急速に触媒活性なシステムを形成することができる。非常に活性な単座配位１２電子種、［Ｐｄ（ＰｔＢｕ３）］が形成され得る。この種の形成は、インサイツでの不均化反応によって、または基質および塩基の存在下でのＰｄ錯体の直接還元によって生じる。
【０００９】
先行技術から、式ＩのＰｄ錯体の触媒活性を実証する、様々な反応が知られている。Ｐｄ錯体は主に、クロスカップリング触媒として使用される。科学文献において、Ｐｄ錯体０．５モル％が、単一の水酸化物塩基の存在下にて、鈴木反応ならびにＣ−Ｎ結合のカップリングを触媒することができると報告されている（（非特許文献４）参照）。立体障害のある、多置換臭化アリールは、数分以内で高収率にて室温でホウ酸と反応することができる。本発明のＰｄ触媒を使用して、塩化アリールと種々の第２級アミンとの反応が室温で迅速に行われた。Ｐｄ錯体はさらに、Ｃ−Ｓ結合に有用であり、かつ塩化亜鉛触媒と併用して、高い触媒活性を示す。
【００１０】
先行技術の製造方法
先行技術において、ジ−μ−ブロモビス（トリ−ｔ−ブチル−ホスフィン）−ジパラジウム（Ｉ）［Ｐｄ（μ−Ｂｒ）（ＰｔＢｕ３）］２を製造するための異なる経路が、Ｍｉｎｇｏｓら、およびＶｉｌａｒらによって詳細に考察されている（上記の参考文献）。最初の経路において、既知の合成方法では、Ｐｄ供給源として以下の式（Ｉ）：
【化２】
0006054386.tif 000003
によるＰｄ−「ｄｂａ」錯体が使用される。
【００１１】
本明細書において、「ｄｂａ」という略語は、ジベンジリデンアセトンを表す。
【００１２】
この最初の経路によって、目的のＰｄ（Ｉ）二量体がごく低い収率（最大１８％）で得られ、したがって、それ以上の量の生成物の製造には適していない。
【００１３】
第２の経路において、既知の合成方法ではさらに、Ｐｄ−ｄｂａ錯体に加えて、Ｐｄの供給源としてＰｄ−ＣＯＤ化合物（式ＩＩ参照）：
【化３】
0006054386.tif 000004
が使用される。
【００１４】
「ＣＯＤ」という略語は、１，５−シクロオクタジエン、環状ジエン化合物を表す。この第２の経路によって、より高い収率（６０％まで）が得られるが、同時に、Ｐｄ錯体［Ｐｄ２（ｄｂａ）３］・Ｃ６Ｈ６に加えて高価な出発原料［ＰｄＢｒ２（ＣＯＤ）］をさらに使用する必要がある。
【００１５】
（特許文献１）に、アルカリ水酸化物の存在下にて溶媒中のＰｄＢｒ２（ジオレフィン）とＰｔＢｕ３の混合物を使用して、［Ｐｄ（μ−Ｂｒ）（ＰｔＢｕ３）］２錯体を製造する第３の経路が記載されている。このプロセスは、出発原料として［Ｐｄ２（ｄｂａ）３］・Ｃ６Ｈ６を使用しないという利点を有する。したがって、合成中のこの反応物の結晶化が避けられ、最終生成物中の不純物も避けられる。
【００１６】
しかし、（特許文献１）には、好ましいジオレフィン種として２，５−ノルボルナジエン（ＮＢＤ）に加えて１，５−シクロオクタジエン（ＣＯＤ）が記載されている。ＰｄＢｒ２（ＣＯＤ）ならびにＰｄＢｒ２（ＮＢＤ）は取り扱いが難しい（例えば、保管は、不活性ガス雰囲気下にて低温でのみ可能である）。（特許文献１）に開示されるプロセスの出発原料は、臭化カリウムを用いるハロゲン置換によって、相当する塩素化誘導体から生成しなければならない。この方法に伴う高い費用および貴金属の相当な損失は、大規模な工業用途を考慮すると深刻な欠点である。その他の欠点として、ジオレフィン出発原料からの有機残留物が存在する可能性があり、そのため生成物が汚染される。
【００１７】
Ｊ．Ｆ．Ｈａｒｔｗｉｇらは、Ｐｄ（ＰｔＢｕ３）２へのブロモベンゼンの自己触媒酸化的付加を記述しており、［Ｐｄ（μ−Ｂｒ）（ＰｔＢｕ３）］２錯体は、（ＰｔＢｕ３）Ｐｄ（Ｐｈ）Ｂｒおよび（ＰｔＢｕ３）２Ｐｄ（Ｈ）Ｂｒなどの他のＰｄ化合物との混合物中で１６％までの低収率で形成される（非特許文献５）。
【先行技術文献】
【特許文献】
【００１８】
【特許文献１】国際公開第２０１１／０１２８８９号パンフレット
【非特許文献】
【００１９】
【非特許文献１】Ｍ．Ｐ．Ｍｉｎｇｏｓ  ｅｔ  ａｌ．Ｊ．Ｃｈｅｍ．Ｓｏｃ．，Ｄａｌｔｏｎ  Ｔｒａｎｓ．１９９６，４３１３−４３１４
【非特許文献２】Ｒ．Ｖｉｌａｒ，Ｄ．Ｍ．Ｐ．Ｍｉｎｇｏｓ  ｅｔ  ａｌ．，Ｊ．Ｏｒｇａｎｏｍｅｔ．Ｃｈｅｍ．２０００，６００，１９８−２０５
【非特許文献３】Ｔ．Ｊ．Ｃｏｌａｃｏｔ，Ｐｌａｔｉｎｕｍ  Ｍｅｔａｌｓ  Ｒｅｖ．２００９，５３，１８３−１８８
【非特許文献４】Ｊ．Ｆ．Ｈａｒｔｗｉｇ  ｅｔ  ａｌ．，Ａｎｇｅｗ．Ｃｈｅｍ．Ｉｎｔ．Ｅｄ．２００２，４１，４７４６−４７４８
【非特許文献５】Ｊ．Ｆ．Ｈａｒｔｗｉｇ  ｅｔ  ａｌ．，Ｊ．Ａｍ．Ｃｈｅｍ  Ｓｏｃ．，２００８，１３０，５８４２−５８４３
【発明の概要】
【発明が解決しようとする課題】
【００２０】
したがって、本発明の一目的は、上述の先行技術の方法の欠点を克服する、［Ｐｄ（μ−Ｂｒ）（ＰｔＢｕ３）］２錯体を製造するための代替のプロセスを提供することである。
【００２１】
新規な製造方法は、穏やかな条件下で行われ、かつ取り扱いが容易であり、容易に入手可能な反応物が使用される。不活性ガス雰囲気下での作業は避けるべきである。さらに、［ＰｄＢｒ２（ＣＯＤ）］または［Ｐｄ２（ｄｂａ）３］・Ｃ６Ｈ６］などの高価な反応物化合物の使用は避けるべきである。さらに、反応物化合物と共に、最終生成物の不純物は存在すべきではない。最後に、このプロセスは、高収率で［Ｐｄ（μ−Ｂｒ）（ＰｔＢｕ３）］２錯体を提供する。
【課題を解決するための手段】
【００２２】
この目的は、本発明の方法によって達成される。本発明は、［Ｐｄ（μ−Ｂｒ）（ＰｔＢｕ３）］２錯体を製造する簡単な方法であって、第１反応パートナー（反応物Ｉ）としてＰｄＢｒ２および第２反応パートナーとしてＰｄ（ＰｔＢｕ３）２を使用することに基づく方法を提供する。本発明の好ましい実施形態において、未反応ＰｄＢｒ２は除去され、反応後に再利用されるため、本発明の方法は費用対効果が高い。
【００２３】
本発明の他の目的は、触媒として［Ｐｄ（μ−Ｂｒ）（ＰｔＢｕ３）］２錯体を用いた、アリルエステルを異性化する新規なプロセスを提供する。
【００２４】
［Ｐｄ（μ−Ｂｒ）（ＰｔＢｕ３）］２錯体の合成
本発明による［Ｐｄ（μ−Ｂｒ）（ＰｔＢｕ３）］２の製造方法は、単純であり、経済的かつ対費用効果が高い。この方法は本質的に、均化反応に基づき、Ｐｄ（ＩＩ）化合物（＝ＰｄＢｒ２）がＰｄ（０）化合物（＝Ｐｄ（ＰｔＢｕ３）２）と反応して、形式的酸化状態＋１でＰｄ原子を有する［Ｐｄ（μ−Ｂｒ）（ＰｔＢｕ３）］２化合物が生成される。本発明の方法の全体的な反応式は、以下のように公式化される（式ＩＩＩ）：
【化４】
0006054386.tif 000005
【００２５】
式ＩＩＩから分かるように、出発原料はＰｄＢｒ２およびＰｄ（ＰｔＢｕ３）２のみである。本発明による方法は、文献で先に記述されているように、ｄｂａまたはＣＯＤなどのオレフィン配位子を含むＰｄ供給源を利用しない。Ｐｄ（ＰｔＢｕ３）２は、様々な供給業者（例えば、Ｕｍｉｃｏｒｅ  ＡＧ  ＆  Ｃｏ．ＫＧ，Ｈａｎａｕ／Ｇｅｒｍａｎｙ）から市販されており、または既知の文献の手順に従って製造することができる。したがって、当業者は、Ｐｄ（ＰｔＢｕ３）２をいかに入手するかをよく知っている。
【００２６】
さらに、ＰｄＢｒ２は市販されているＰｄ供給源である。ＰｄＢｒ２は、Ｐｄ元素および臭化水素酸（ＨＢｒ）と臭素（Ｂｒ２）からなる混合物から製造される。かかる手段によって、暗赤色ないし黒っぽい茶色の化合物が形成される（Ｋ．Ｂｒｏｄｅｒｓｅｎ  ｅｔ  ａｌ．，Ｚ．Ａｎｏｒｇ．Ａｌｌｇｅｍ．Ｃｈｅｍ．１９６６，３４８，１６２−１６７参照）。
【００２７】
本発明は、式（Ｉ）：
【化５】
0006054386.tif 000006
のパラジウム錯体を製造する方法であって、
（ａ）有機溶媒中にビス−（トリ−ｔ−ブチル−ホスフィン）−パラジウム（０）（Ｐｄ（ＰｔＢｕ３）２）とパラジウム（ＩＩ）−ジブロミド（ＰｄＢｒ２）とを含有する混合物を調製する工程と、
（ｂ）Ｐｄ化合物であるＰｄＢｒ２およびＰｄ（ＰｔＢｕ３）２を反応させて、式（Ｉ）のＰｄ錯体を形成する工程と、
を含む方法を提供する。
【００２８】
更なる実施形態において、この方法はさらに、反応混合物から未反応ＰｄＢｒ２を除去する工程（ｃ）を含む。
【００２９】
更なる実施形態において、この方法はさらに、第１有機溶媒および第２有機溶媒を除去して、式（Ｉ）のパラジウム錯体を単離する工程（ｄ）を含む。
【発明を実施するための形態】
【００３０】
一般に、その有機溶媒は、ベンゼン、トルエン、キシレン異性体（ｏ−、ｍ−およびｐ−キシレン）、およびその混合物または組み合わせの群から選択される芳香族炭化水素溶媒である。さらに、ｎ−ヘキサン、ｎ−ヘプタン、ｎ−オクタン、シクロヘキサンまたはデカリンなどの脂肪族炭化水素溶媒ならびにアニソールまたはメチル−ｔ−ブチルエーテルなどのエーテル溶媒を使用してもよい。芳香族炭化水素溶媒と脂肪族炭化水素溶媒との混合物を使用してもよく；芳香族炭化水素溶媒が好ましい。特に好ましい溶媒はトルエンである。
【００３１】
一般に、式Ｉのパラジウム錯体が、得られた溶媒または溶媒混合物に十分に可溶性であり、かつ分解、変化または修飾を受けない限り、他の溶媒を使用してもよい。
【００３２】
本発明の方法の簡単なバージョンでは、Ｐｄ出発原料のうちの１つ（ＰｄＢｒ２またはＰｄ（ＰｔＢｕ３）２のいずれか）を計量し、固体状態で反応容器に装入する。その後に、もう１つのＰｄ成分を添加し、有機溶媒を含む溶液に溶解する。好ましくはこのバージョンにおいて、ＰｄＢｒ２が最初に反応容器に装入され、ホスフィン錯体Ｐｄ（ＰｔＢｕ３）２が溶液状態で（つまり、溶解状態で）添加される。本発明の方法の非常に簡単なバージョンでは、工程（ａ）および（ｂ）を組み合わせて、単一段階で行うことができる。
【００３３】
本発明の方法の好ましいバージョンにおいて、工程（ａ）は、以下の副工程：
（ａ１）第１有機溶媒中でＰｄＢｒ２を混合する工程と、
（ａ２）第２有機溶媒中でＰｄ（ＰｔＢｕ３）２を混合する工程と、
（ａ３）ＰｄＢｒ２および第１有機溶媒ならびにＰｄ（ＰｔＢｕ３）２および第２有機溶媒を含有する混合物を調製する工程と、
を含む。
【００３４】
その後、Ｐｄ化合物：ＰｄＢｒ２およびＰｄ（ＰｔＢｕ３）２を工程ｂ）において反応させて、式（Ｉ）のパラジウム錯体が形成される。
【００３５】
この好ましいバージョンにおいて、第１および／または第２有機溶媒は、ベンゼン、トルエン、キシレン異性体（ｏ−、ｍ−およびｐ−キシレン）、およびその混合物または組み合わせの群から選択される芳香族炭化水素溶媒であってもよい。さらに、ｎ−ヘキサン、ｎ−ヘプタン、ｎ−オクタン、シクロヘキサンまたはデカリンなどの脂肪族炭化水素溶媒ならびにアニソールまたはメチル−ｔ−ブチルエーテルなどのエーテル溶媒を使用してもよい。
【００３６】
上述の好ましいバージョンにおいて、工程（ａ１）および（ａ２）で使用される第１および第２有機溶媒は同じである。特に好ましい第１および第２有機溶媒はトルエンである。
【００３７】
工程（ａ１）において、出発原料ＰｄＢｒ２を第１有機溶媒と混合する。使用する溶媒の種類に応じて、かかる混合物から懸濁液または完全な溶液が生じ得る。一般に、第１有機溶媒との混合物／懸濁液／溶液中のＰｄＢｒ２の濃度は、約０．０１〜０．５モル／Ｌ、好ましくは０．０３〜０．２モル／Ｌの範囲である。
【００３８】
本発明の方法の工程（ａ２）において、Ｐｄ（ＰｔＢｕ３）２を第２有機溶媒と混合する。これも、使用する溶媒の種類に応じて、かかる混合物から懸濁液または完全な溶液が生じ得る。したがって、第２有機溶媒との混合物／懸濁液／溶液中のＰｄ（ＰｔＢｕ３）２の濃度は、０．０１〜１モル／Ｌ、好ましくは０．０３〜０．５モル／Ｌの範囲にある。
【００３９】
一般に、工程（ａ）において、Ｐｄ（ＰｔＢｕ３）２とＰｄＢｒ２を含有する混合物が調製される。したがって、この方法の好ましいバージョンでは、工程（ａ３）において、第１および第２有機溶媒中のＰｄ（ＰｔＢｕ３）２とＰｄＢｒ２との混合物が調製される。両方の工程において、混合後のＰｄＢｒ２対Ｐｄ（ＰｔＢｕ３）２のモル比は、少なくとも０．８、好ましくは少なくとも０．９、最も好ましくは少なくとも１．０（つまり、理論量）であるべきである。さらに、ＰｄＢｒ２対Ｐｄ（ＰｔＢｕ３）２のモル比は１．４の値を超えるべきではなく、好ましくは１．２の値を超えるべきではない。
【００４０】
工程（ｂ）において、パラジウム出発化合物を反応させて、式Ｉのパラジウム錯体が形成される。反応混合物中のＰｄの総濃度は、Ｐｄ約０．０３〜０．５モル／Ｌ；好ましくはＰｄ約０．０５〜０．２モル／Ｌの範囲にあるべきである。
【００４１】
反応混合物の攪拌は、範囲１０〜６０℃、好ましくは範囲２０〜５０℃の温度で、特に好ましくは室温（本明細書において、２０＋／−２℃の範囲の温度として定義される）で行われる。
【００４２】
工程（ｂ）において混合物を反応させる期間は、１〜２０時間の範囲、好ましくは１〜１６時間の範囲である。
【００４３】
本発明の更なる実施形態において、反応期間後に、反応混合物から未反応ＰｄＢｒ２が除去される。通常、未反応ＰｄＢｒ２は濾過によって反応混合物から分離される。濾過されたＰｄＢｒ２は、適切な溶媒、好ましくは反応混合物で使用される有機溶媒で洗浄され、したがって更なる合成に再利用される。それにより高価なＰｄ含有出発原料は、更なる生産操業に再利用することができる。
【００４４】
一般に、有機溶媒の除去は、真空内での、つまり低圧および／または高温での溶媒蒸発によって行われる。一般に、１００ミリバール未満の低圧がかけられる。
【００４５】
溶媒を除去した後、目的のＰｄ錯体は深緑色の固体物質として得られる。分離されたＰｄ錯体をさらに、低沸点アルコールおよび／またはケトン溶媒などの適切な更なる溶媒で洗浄し、次いで乾燥させることができる。標準法によって、例えば範囲約２０〜５０℃の温度で真空下にて数時間、乾燥を行ってもよい。
【００４６】
ＰｄＢｒ２の活性化
一般に、本発明の方法に出発原料として市販のＰｄＢｒ２を使用してもよい。例えば、ＰｄＢｒ２は、Ｕｍｉｃｏｒｅ  ＡＧ  ＆  Ｃｏ．ＫＧ，Ｈａｎａｕ／Ｇｅｒｍａｎｙから入手することができる（製造番号６８．２５４２．１３４０）。ＰｄＢｒ２は、不溶性の黒色結晶質形態に変換される、緩慢な老化プロセスを受けやすいため、使用前に、化合物を長期間にわたって保管することは避けるべきである。
【００４７】
本発明の好ましい実施形態において、ＰｄＢｒ２は、本発明の方法に出発原料として使用する前に活性化プロセスによって処理される。この活性化には、ＲｕＣｌ３・３Ｈ２Ｏの活性化のためにＧｏｏｓｅｎらによって開発され、報告されているのと同様な手順が用いられる（Ｌ．Ｊ．Ｇｏｏｓｅｎ  ｅｔ  ａｌ．，Ａｄｖ．Ｓｙｎｔｈ．Ｃａｔａｌ．２００８，３５０，２７０１−２７０７参照）。その文献に記載の手順に従って、活性化プロセスは一般に、溶媒中で、好ましくはケトン、特に好ましくはアセトン中で物質を処理することを含む。
【００４８】
かかる活性化プロセスは、分散プロセスであってもよい。この場合には、大きな、かつ不溶性のＰｄＢｒ２が、鎖構造を有する、小さな反応性のＰｄＢｒ２粒子へと変換される。かかる粒子は、拡大された表面積を有する。一般に、この活性化は、室温（＝２０＋／−２℃）にて少なくとも１時間、好ましくは少なくとも５時間の期間行われる。活性化プロセスは、範囲２０〜６０℃のより高い温度で行ってもよく、したがって活性化時間が短縮される。
【００４９】
未反応ＰｄＢｒ２の再利用
本発明の方法の固有の特徴は、目的の反応生成物へのＰｄ出発化合物の高度な転化である。生成物形成後の、残存する未反応Ｐｄ化合物、特にＰｄＢｒ２の再循環によって、本発明の方法は非常に経済的となる。生成物は、使用される有機溶媒（１種または複数種）の混合物に可溶性であるが、残存するＰｄＢｒ２は、生成物の溶液から分離され、再利用することができる。本発明に従って、他の生産操業に再度使用される前に、残りの未反応ＰｄＢｒ２を適切な更なる有機溶媒で洗浄する。
【００５０】
好ましい実施形態において、第１有機溶媒および第２有機溶媒はトルエンであり、ＰｄＢｒ２は分離され、最終的にトルエンで洗浄される。
【００５１】
最後に、本発明の方法は、簡単、単純であり、かつ二量体Ｐｄ触媒［Ｐｄ（μ−Ｂｒ）（ＰｔＢｕ３）］２の工業的な大規模製造に適用可能である。
【００５２】
［Ｐｄ（μ−Ｂｒ）（ＰｔＢｕ３）］２でアリルエステルを異性化するプロセス
本発明の更なる目的は、触媒として［Ｐｄ（μ−Ｂｒ）（ＰｔＢｕ３）］２錯体を用いての、アリルエステルを異性化する新規なプロセスを提供することである。かかる異性化反応において、エノールエステルが製造される。エノールエステルは、不斉水素化および重合反応などの有機合成において非常に汎用性のある重要な中間体である。
【００５３】
以下で本明細書で使用される「アリルエステル」という用語は、一般的なタイプＲ１−Ｃ（Ｏ）−Ｏ−ＣＨ（Ｒ２）−Ｃ（Ｒ３）＝ＣＨ２の置換および未置換アリルエステルを意味する。好ましい実施形態において、本発明は、安息香酸アリルエステルなどの芳香族カルボン酸のアリルエステルを異性化するプロセスを意味する。
【００５４】
従来の無駄が多い多段方法と比較して、アリルエステルは、容易に入手可能なカルボン酸およびアリル型アルコールから、広い構造的多様性で入手することができることから、アリルエステルの貴金属触媒異性化は、原子経済的かつ環境に優しい代替法である。
【００５５】
一般に、アリルエステルの異性化は、副反応および低収率などの様々な問題を伴う。
【００５６】
多量の鉄またはルテニウム触媒を使用して、アリルエステルの異性化に成功した、ごくわずかな例が知られている（Ｉｒａｎｐｏｏｒ  ｅｔ  ａｌ．，Ｊ．Ｏｒｇａｎｏｍｅｔ．Ｃｈｅｍ．，１９９２，４２３，３９９−４０４およびＫｒｏｍｐｉｅｃ  ｅｔ  ａｌ．Ｊ．Ｍｏｌ．Ｃａｔ．Ａ：Ｃｈｅｍｉｃａｌ，２００６，２５３，１３２−１４６参照）。
【００５７】
以下の式（ＩＩ）：
【化６】
0006054386.tif 000007
の種々のカルボン酸アリルエステルを異性化するための強力な触媒として、［Ｐｄ（μ−Ｂｒ）（ＰｔＢｕ３）］２錯体を使用できることが、本発明の発明者らによって発見された。
【００５８】
式ＩＩにおいて、置換基Ｒ１は、メチル、エチル、Ｃ３〜Ｃ１５アルキル、フェニル、アルキル置換フェニル、アルコキシ置換フェニル、ハロゲン置換フェニル、チオフェニル、Ｃ５〜Ｃ１０アリール、またはＣ４〜Ｃ１０ヘテロアリール基を表し、置換基Ｒ２およびＲ３は独立して、水素、メチル、エチル、Ｃ３〜Ｃ１０アルキル基またはＣ５〜Ｃ１０アリール基から選択される。
【００５９】
好ましくは、置換基Ｒ１は、Ｃ３〜Ｃ１５アルキル、フェニル、アルキル置換フェニルまたはＣ４〜Ｃ１０ヘテロアリール基を表し、置換基Ｒ２およびＲ３は独立して、水素、メチル、エチルまたはＣ３〜Ｃ１０アルキル基から選択される。
【００６０】
特に好ましい実施形態において、置換基Ｒ１は、Ｃ３〜Ｃ１５アルキル、フェニル、ｏ−、ｍ−またはｐ−トリル、チオフェニル、フリル、ピリジルまたはピリル基を表し、置換基Ｒ２およびＲ３は独立して、水素、メチル、エチルまたはＣ３〜Ｃ１０アルキル基から選択される。
【００６１】
一般に、触媒量の［Ｐｄ（μ−Ｂｒ）（ＰｔＢｕ３）］２錯体の存在下でのカルボン酸アリルエステルの異性化反応は、以下の反応（式ＩＶ）：
【化７】
0006054386.tif 000008
によって示すことができる。
【００６２】
等式ＩＶにおいて、物質４は、アリルエステル基質を示し、物質５は得られたエノールエステルのトランス異性体を示し、物質６は得られたエノールエステルのシス異性体を示す。
【００６３】
一例として、文献からのデータと比較して、ベンゾイルアリルエステル（Ｒ１＝フェニル、Ｒ２＝Ｒ３＝水素）の異性化反応の結果を表１に示す。
【００６４】
分かるように、Ｓｋｒｙｄｓｔｒｕｐ  ｅｔ  ａｌ．Ｊ．Ａｍ．Ｃｈｅｍ．Ｓｏｃ．２０１０，１３２，７９９８−８００９により報告されるＰｄ（ｄｂａ）２に基づく方法（エントリー１）およびＫｒｏｍｐｉｅｃらにより報告されるＲｕに基づく方法（上記；エントリー２）から、２２％以下の低収率で相当するエノールエステル（５）および（６）が形成される（エントリー１参照）。エントリー１および２において、触媒濃度は０．５モル％であり、反応時間は３時間である。
【００６５】
比較すると、Ｐｄ触媒［Ｐｄ（μ−Ｂｒ）（ＰｔＢｕ３）］２によれば、使用されるＰｄ触媒の量がごく少ない場合でさえ、穏やかな条件（５０℃）下にてアリルベンゾエートがエノールエステル５および６にほぼ完全に転化することが可能となる（エントリー３および４参照）。
【００６６】
これらの実験において、触媒濃度は０．２５モル％であり、反応時間は３時間（エントリー３）および２時間（エントリー４）である。プロセス時間が２時間に減少しても、ほぼ同一の結果を示す。エノールエステル生成物は一般に、（Ｅ／Ｚ）選択比１：２を有する。異性化反応は、ほぼ定量的に起こり、物質４の１％のみが生成物混合物中に残る。
【００６７】
異性化反応の典型的な反応時間は、０．５〜１６時間、好ましくは１〜５時間の範囲である。典型的な反応温度は、２０〜１２０℃の範囲、好ましくは２０〜１００℃の範囲である。
【００６８】
適切な溶媒は、芳香族または脂肪族炭化水素、エーテル、エステルまたはケトン溶媒またはその混合物などの有機溶媒である。好ましい溶媒は、ベンゼン、トルエン、メシチレンおよびキシレン異性体（ｏ−、ｍ−およびｐ−キシレン）、およびその混合物または組み合わせの群から選択される芳香族炭化水素である。
【００６９】
しかしながら、ＴＨＦ、ジグライム、ジエチルエーテルなどの非プロトン性極性または非極性溶媒、またはｎ−ヘキサンなどの脂肪族溶媒も適している。これらの実験において、反応時間は２時間であり、エントリー６に関してのみ、４０分である。これらの溶媒に関して、全収率９４〜９８％に対して、（Ｅ／Ｚ）選択比１：２．２であることが判明した（エントリー４〜８）。
【００７０】
本発明の異性化反応の幅広い用途範囲を強調する更なる実施例が、以下の実験セクションに、特に実施例７〜１１に記述される。本明細書において、Ｐｄ触媒［Ｐｄ（μ−Ｂｒ）（ＰｔＢｕ３）］２を使用した、フリルアリルエステル、置換アリルベンゾエートおよびアリルデカノエートなどの様々な基質の異性化反応が詳細に説明される。
【００７１】
表１の結果によって実証されるように、パラジウム錯体［Ｐｄ（μ−Ｂｒ）（ＰｔＢｕ３）］２は、多種多様なアリルエステルを異性化するための、優れた触媒である。
【００７２】
本発明の反応条件下にて、一般に使用される官能基は反応条件に耐え、芳香族、脂肪族および複素環式カルボン酸のアリルエステルは高収率で転化される。これらの生成物は不斉水素化において基質としての役割を果たし、高ｅｅを有するキラルエステルが得られる。
【００７３】
【表１】
0006054386.tif 000009
【００７４】
以下の実施例によって、本発明の範囲を制限することなく、本発明がさらに例証される。
【実施例】
【００７５】
備考：すべての作業は、不活性ガス雰囲気（アルゴン、窒素）下にて行われる。使用されるすべての溶媒が無水溶媒であり、かつ酸素を含有しない。
使用されるすべてのアリルエステルが、文献に記載の手順に従って、相当するカルボン酸と相当するアルコールのエステル化によって合成される。
【００７６】
実施例１：ＰｄＢｒ２の製造
ＰｄＢｒ２は容易に入手可能であり、かつ文献に従って、元素Ｐｄ粉末と、臭素（Ｂｒ２）とブロモ水素酸（ＨＢｒ）の混合物との反応によって製造することができる。その生成物は、Ｕｍｉｃｏｒｅ  ＡＧ  ＆  Ｃｏ  ＫＧ，Ｈａｎａｕ／Ｇｅｒｍａｎｙから市販されている（製造番号６８．２５４２．１３４０）。ＰｄＢｒ２が不溶性の黒色結晶質形態に変換される、連続的な老化プロセスを受けるため、化合物の長期間の保管は避けるべきである。
【００７７】
実施例２：活性化ＰｄＢｒ２の製造
活性化ＰｄＢｒ２を製造するために、ＲｕＣｌ３・３Ｈ２Ｏの活性化のために開発および報告された手順と同様な手順を用いる（Ｇｏｏｓｅｎ  ｅｔ  ａｌ．，Ａｄｖ．Ｓｙｎｔｈ．Ｃａｔａｌ．２００８，３５０，２７０１−２７０７参照）。それにしたがって、アセトン１００ｍｌ中のＰｄＢｒ２３．９９ｇ（１５．０ミリモル）を室温（２０℃）で１２時間攪拌する。代替方法としては、温度４０℃で、攪拌を４時間行うことができる。真空内でアセトンを除去した後、茶色がかった化合物が得られる。
【００７８】
実施例３：［Ｐｄ（μ−Ｂｒ）（ＰｔＢｕ３）］２の合成
ＰｄＢｒ２（１５．０ミリモル；供給元Ｕｍｉｃｏｒｅ  ＡＧ  ＆  Ｃｏ  ＫＧ，Ｈａｎａｕ，Ｇｅｒｍａｎｙ）３．９９ｇをトルエン３５０ｍｌに攪拌によって懸濁する。Ｐｄ（ＰｔＢｕ３）２（１５．０ミリモル，供給元Ｕｍｉｃｏｒｅ  ＡＧ  ＆  Ｃｏ  ＫＧ，Ｈａｎａｕ／Ｇｅｒｍａｎｙ；製造番号６８．１８４４．５２２１）７．６６ｇをトルエン１５０ｍｌに溶解する。その深紅色の溶液をＰｄＢｒ２／トルエン懸濁液に添加する。混合物が緑色に変化し、これはＰｄ（Ｉ）種の形成を意味する。混合物を室温（２０℃）で１６時間攪拌する。その後、残存する未反応ＰｄＢｒ２を濾過によって除去する。さらに１５０ｍＬのトルエンでＰｄＢｒ２を洗浄する。次いで、溶媒を合わせ、真空内で除去する（圧力＜１００ミリバール）。結果として、収率７０％に相当する、深緑色の固体生成物８．１ｇ（１０．５ミリモル）が得られる。
【００７９】
実施例４：活性化ＰｄＢｒ２を用いた、［Ｐｄ（μ−Ｂｒ）（ＰｔＢｕ３）］２の合成
ＰｄＢｒ２（１５．０ミリモル；供給元Ｕｍｉｃｏｒｅ  ＡＧ  ＆  Ｃｏ  ＫＧ，Ｈａｎａｕ，Ｇｅｒｍａｎｙ；実施例１に記載のように活性化されている）３．９９ｇをトルエン３５０ｍｌに攪拌によって懸濁する。［Ｐｄ（ＰｔＢｕ３）２］（１５．０ミリモル，Ｕｍｉｃｏｒｅ  ＡＧ  ＆  Ｃｏ  ＫＧ，Ｈａｎａｕ／Ｇｅｒｍａｎｙ；製造番号６８．１８４４．５２２１）７．６６ｇをトルエン１５０ｍｌに溶解する。その溶液をＰｄＢｒ２／トルエン懸濁液に添加する。添加を開始した直後に、混合物が緑色に変化し、これはＰｄ（Ｉ）種の形成を意味する。混合物を室温（２０℃）で１６時間攪拌する。その後、残存する未反応ＰｄＢｒ２を濾過によって除去する。さらに１５０ｍＬのトルエンでＰｄＢｒ２を洗浄する。次いで、その溶液を溶媒蒸発（圧力＜１００ミリバール）によって除去する。最後に、収率８７％に相当する、深緑色の物質１０．１ｇ（１３．０ミリモル）が得られる。
【００８０】
実施例５：一部未反応のＰｄＢｒ２を用いた、［Ｐｄ（μ−Ｂｒ）（ＰｔＢｕ３）］２の合成
ＰｄＢｒ２（ＰｄＢｒ２（１５．０ミリモル，実施例１に記載のように活性化されている）３．０ｇと、ＰｄＢｒ２（先の反応からの未反応物質）１．０ｇとの混合物で構成される）４．０ｇを攪拌によってトルエン３５０ｍｌに懸濁する。並行して、［Ｐｄ（ＰｔＢｕ３）２］（１５．０ミリモル，Ｕｍｉｃｏｒｅ  ＡＧ  ＆  Ｃｏ  ＫＧ，Ｈａｎａｕ／Ｇｅｒｍａｎｙ；製造番号６８．１８４４．５２２１）７．６６ｇをトルエン１５０ｍｌに溶解する。その溶液をＰｄＢｒ２／トルエン懸濁液に添加する。混合物を室温（２０℃）で１６時間攪拌する。その後、残存する未反応ＰｄＢｒ２を濾過によって除去する。さらに１５０ｍＬのトルエンでＰｄＢｒ２を洗浄する。次いで、合わせた溶媒を蒸発（圧力＜１００ミリバール）によって除去する。結果として、収率８２％に相当する、深緑色の物質９．５ｇ（１２．２ミリモル）が得られる。
【００８１】
生成物の分析：実施例３、４および５で得られた生成物の分析を３１Ｐ−ＮＭＲおよび１Ｈ−ＮＭＲ法によって行う。文献に記述されるように、本発明の方法に従って製造された生成物に関して、３１Ｐ−ＮＭＲスペクトルは、８６．４ｐｐｍで単一シグナルを示し、１Ｈ−ＮＭＲスペクトルは１．２６〜１．３６ｐｐｍでシグナルを示す。したがって、本発明のプロセスは、範囲７０〜９０％の高収率で［Ｐｄ（μ−Ｂｒ）（ＰｔＢｕ３）］２錯体を提供する。
【００８２】
実施例６：アリルエステルの異性化（基本手順）
試験される規定量（５．０または２．５μｍｏｌ）の触媒錯体（つまり［Ｐｄ（ｄｂａ）２］＋配位子ＰｔＢｕ３＋ｉＰｒＣＯＣｌ；ＲｕＣｌＨ（ＣＯ）（ＰＰｈ３）３；または［Ｐｄ（μ−Ｂｒ）（ＰｔＢｕ３）］２）を反応容器に入れる。２０ｍｍ電磁攪拌子を加える。反応容器をセプタムキャップで空気密閉し、排気し、窒素で３回フラッシングする。次の工程で、内標準として無水トルエン２．０ｍｌおよびｎ−ドデカン５０μｌを注入によって添加する。得られた混合物を室温（２０℃）で数分間攪拌する。
【００８３】
アリルエステル化合物（１．０ミリモル，物質４）を添加し、温度５０℃でさらに２または３時間、混合物をさらに攪拌する。冷却後、反応容器を注意深く開け、反応混合物を酢酸エチル２ｍｌで希釈する。目盛り付きピペットを使用して、体積０．２５ｍｌの試料を採取し、酢酸エチル２ｍｌ中で希釈し、２ｎ  ＮａＣｌ水溶液（ブライン）で洗浄し、ＭｇＳＯ４上で濾過し、ガスクロマトグラフィー（ＧＣ）によって分析する。
【００８４】
表１の結果によって実証されるように、パラジウム（Ｉ）トリ−ｔ−ブチルホスフィンブロミド二量体［Ｐｄ（μ−Ｂｒ）（ＰｔＢｕ３）］２は、アリルエステルの異性化のための優れた触媒である。
【００８５】
実施例７：アリルベンゾエートの異性化
この反応は実施例６に記載のように行われる。以下の式：
【化８】
0006054386.tif 000010
の安息香酸アリルエステルを反応させる：
オーブン乾燥され、窒素でフラッシングされた２０ｍＬ容器に、脱気トルエン（１．５ｍＬ）、アリルベンゾエート（１６２ｍｇ，１．００ミリモル）およびトルエン中の［Ｐｄ（μ−Ｂｒ）（ＰｔＢｕ３）］２のストック溶液（０．５ｍＬ，２．５μｍｏｌ）を添加する。得られた混合物を５０℃で１６時間攪拌する。その反応時間が終わったら、粗混合物をＨ２Ｏ（１０ｍＬ）で希釈し、ジエチルエーテル（３×１０ｍＬ）で抽出する。合わせた有機層をブライン（２ｎ  ＮａＣｌ水溶液，１０ｍＬ）で洗浄し、ＭｇＳＯ４上で乾燥させ、濾過し、揮発性物質を真空内で除去して、相当するエノールエステルが得られ、さらにそれをカラムクロマトグラフィー（ＳｉＯ２，ジエチルエーテル／ｎ−ペンタン勾配）によって精製する。プロプ−１−エニルベンゾエートが、（Ｅ／Ｚ）選択比１：２と共に収率９０％（１４６ｍｇ）で無色の液体として得られる。
【００８６】
実施例８：フロイルアリルエステルの異性化
以下の式：
【化９】
0006054386.tif 000011
の１−フリル−３−カルボン酸アリルエステルを反応させる：
この反応は実施例６に記載のように行われる。オーブン乾燥され、窒素でフラッシングされた２０ｍＬ容器に、脱気トルエン（１．５ｍＬ）、アリルフラン−３−カルボキシレート（１５２ｍｇ，１．００ミリモル）およびトルエン中の［Ｐｄ（μ−Ｂｒ）（ＰｔＢｕ３）］２のストック溶液（０．５ｍＬ，２．５μｍｏｌ）を添加する。得られた混合物を５０℃で１６時間攪拌する。その反応時間が終わったら、粗混合物をＨ２Ｏ（１０ｍＬ）で希釈し、ジエチルエーテル（３×１０ｍＬ）で抽出する。合わせた有機層をブライン（１０ｍＬ）で洗浄し、ＭｇＳＯ４上で乾燥させ、濾過し、揮発性物質を真空内で除去して、相当するエノールエステルが得られ、さらにそれをカラムクロマトグラフィー（ＳｉＯ２，ジエチルエーテル／ｎ−ペンタン勾配）によって精製する。プロプ−１−エニルフラン−３−カルボキシレートが、（Ｅ／Ｚ）選択比１：２と共に収率７６％（１１５ｍｇ）で無色の液体として得られる。
【００８７】
実施例９：アリルデカノエートの異性化
以下の式：
【化１０】
0006054386.tif 000012
のデカン酸アリルエステルを反応させる：
この反応は実施例６に記載のように行われる。オーブン乾燥され、窒素でフラッシングされた２０ｍＬ容器に、脱気トルエン（１．５ｍＬ）、アリルデカノエート（２１２ｍｇ，１．００ミリモル）およびトルエン中の［Ｐｄ（μ−Ｂｒ）（ＰｔＢｕ３）］２のストック溶液（０．５ｍＬ，２．５μｍｏｌ）を添加する。得られた混合物を５０℃で１６時間攪拌する。その反応時間が終わったら、粗混合物をＨ２Ｏ（１０ｍＬ）で希釈し、ジエチルエーテル（３×１０ｍＬ）で抽出する。合わせた有機層をブライン（１０ｍＬ）で洗浄し、ＭｇＳＯ４上で乾燥させ、濾過し、揮発性物質を真空内で除去して、相当するエノールエステルが得られ、さらにそれをカラムクロマトグラフィー（ＳｉＯ２，ジエチルエーテル／ｎ−ペンタン勾配）によって精製する。プロプ−１−エニルデカノエートが、（Ｅ／Ｚ）選択比１：２と共に収率８９％（１８９ｍｇ）で無色の液体として得られる。
【００８８】
実施例１０：ブト−３−エン−２−イルベンゾエートの異性化
以下の式：
【化１１】
0006054386.tif 000013
のアリルエステルを反応させる：
この反応は実施例６に記載のように行われる。オーブン乾燥され、窒素でフラッシングされた２０ｍＬ容器に、脱気トルエン（１．０ｍＬ）、ブト−３−エン−２−イルベンゾエート（１７６ｍｇ，１．００ミリモル）およびトルエン中の［Ｐｄ（μ−Ｂｒ）（ＰｔＢｕ３）］２のストック溶液（１．０ｍＬ，５．０μｍｏｌ）を添加する。得られた混合物を５０℃で１６時間攪拌する。その反応時間が終わったら、粗混合物をＨ２Ｏ（１０ｍＬ）で希釈し、ジエチルエーテル（３×１０ｍＬ）で抽出する。合わせた有機層をブライン（１０ｍＬ）で洗浄し、ＭｇＳＯ４上で乾燥させ、濾過し、揮発性物質を真空内で除去して、相当するエノールエステルが得られ、さらにそれをカラムクロマトグラフィー（ＳｉＯ２，ジエチルエーテル／ｎ−ペンタン勾配）によって精製する。ブト−２−エン−２−イルベンゾエートが、（Ｅ／Ｚ）選択比１：３と共に収率８３％（１４６ｍｇ）で無色の液体として得られる。
【００８９】
実施例１１：２−メタリルベンゾエートの異性化
以下の式：
【化１２】
0006054386.tif 000014
のベンゾイルアリルエステルを反応させる：
この反応は実施例６に記載のように行われる。オーブン乾燥され、窒素でフラッシングされた２０ｍＬ容器に、脱気トルエン（２．０ｍＬ）、２−メチルアリルベンゾエート（１７６ｍｇ，１．００ミリモル）および［Ｐｄ（μ−Ｂｒ）（ＰｔＢｕ３）］２（１０μｍｏｌ）を添加する。得られた混合物を５０℃で１６時間攪拌する。その反応時間が終わったら、粗混合物をＨ２Ｏ（１０ｍＬ）で希釈し、ジエチルエーテル（３×１０ｍＬ）で抽出する。合わせた有機層をブライン（１０ｍＬ）で洗浄し、ＭｇＳＯ４上で乾燥させ、濾過し、揮発性物質を真空内で除去して、相当するエノールエステルが得られ、さらにそれをカラムクロマトグラフィー（ＳｉＯ２，ジエチルエーテル／ｎ−ペンタン勾配）によって精製する。２−メチルプロプ−１−エニルベンゾエートが、収率７７％（１３６ｍｇ）で無色の液体として得られる。